(57)【要約】      （修正有）【課題】非極性のａ平面窒化ガリウム薄膜の螺旋転位密度を減少させる横方向エピタキシャル過剰成長（ＬＥＯ）法の提供。【解決手段】ＬＥＯ法であって、（ａ）非極性ａ平面窒化ガリウム薄膜上に誘電性再成長マスク堆積する工程１０２、（ｂ）堆積されたマスクをパターン化する工程１０４、および（ｃ）選択的な再成長１０８を行い、パターン化マスクに基づく過剰成長を達成する工程１１０、を包含する。この方法において、非極性ａ平面窒化ガリウム薄膜は、シード層を含み得る。【選択図】図１
2015061818.tif 000002
【特許請求の範囲】
【請求項１】
明細書に記載の発明。
【発明の詳細な説明】
【技術分野】
【０００１】
（関連出願の引用）
本願は、米国特許法第１１９条第（ｅ）項のもとで、以下の同時係属中の、同一人に譲渡された米国仮特許出願番号６０／３７２，９０９（発明の名称「ＮＯＮ−ＰＯＬＡＲ  ＧＡＬＬＩＵＭ  ＮＩＴＲＩＤＥ  ＢＡＳＥＤ  ＴＨＩＮ  ＦＩＬＭＳ  ＡＮＤ  ＨＥＴＥＲＯＳＴＲＵＣＴＵＲＥ  ＭＡＴＥＲＩＡＬＳ」、２００２年４月１５日出願、Ｍｉｃｈａｅｌ  Ｄ．Ｃｒａｖｅｎ，Ｓｔａｃｉａ  Ｋｅｌｌｅｒ，Ｓｔｅｖｅｎ  Ｐ．ＤｅｎＢａａｒｓ，Ｔａｌ  Ｍａｒｇａｌｉｔｈ，Ｊａｍｅｓ  Ｓ．Ｓｐｅｃｋ，Ｓｈｕｊｉ  Ｎａｋａｍｕｒａ，およびＵｍｅｓｈ  Ｋ．Ｍｉｓｈａｒａ、代理人文書番号３０７９４．９５−ＵＳ−Ｐ１）の利益を主張する。この出願は、本明細書中に参考として援用される。
【０００２】
本願は、以下の同時係属中の、同一人に譲渡された米国特許出願に関する：
出願番号−−／−−−，−−−、発明の名称「ＮＯＮ−ＰＯＬＡＲ（ＡＬ，Ｂ，ＩＮ，ＧＡ）Ｎ  ＱＵＡＮＴＵＭ  ＷＥＬＬ  ＡＮＤ  ＨＥＴＥＲＯＳＴＲＵＣＴＵＲＥ  ＭＡＴＥＲＩＡＬＳ  ＡＮＤ  ＤＥＶＩＣＥＳ」、本願と同日に出願、Ｍｉｃｈａｅｌ  Ｄ．Ｃｒａｖｅｎ、Ｓｔａｃｉａ  Ｋｅｌｌｅｒ、Ｓｔｅｖｅｎ  Ｐ．  ＤｅｎＢａａｒｓ、Ｔａｌ  Ｍａｒｇａｌｉｔｈ、Ｊａｍｅｓ  Ｓ．Ｓｐｅｃｋ、Ｓｈｕｊｉ  ＮａｋａｍｕｒａおよびＵｍｅｓｈ  Ｋ．Ｍｉｓｈｒａ、代理人文書番号３０７９４．１０１−ＵＳ−Ｕ１）；ならびに
出願番号−−／−−−，−−−、発明の名称「ＮＯＮ−ＰＯＬＡＲ  Ａ−ＰＬＡＮＥ  ＧＡＬＬＩＵＭ  ＮＩＴＲＩＤＥ  ＴＨＩＮ  ＦＩＬＭＳ  ＧＲＯＷＮ  ＢＹ  ＭＥＴＡＬＯＲＧＡＮＩＣ  ＣＨＥＭＩＣＡＬ  ＶＡＰＯＲ  ＤＥＰＯＳＩＴＩＯＮ」、本願と同日に出願、Ｍｉｃｈａｅｌ  Ｄ．ＣｒａｖｅｎおよびＪａｍｅｓ  Ｓ．Ｓｐｅｃｋ、代理人文書番号３０７９４．１００−ＵＳ−Ｕ１）；
これらの出願の両方が、本明細書中に参考として援用される。
【０００３】
（１．発明の分野）
本発明は、半導体材料、方法、およびデバイスに関し、そしてより具体的には、非極性窒化ガリウム（ＧａＮ）薄層における転位低減に関する
（２．関連技術の説明）
（注：本願は、多数の異なる特許、出願および／または刊行物を、１つ以上の参照番号によって、本明細書全体に示されるように参照する。これらの異なる刊行物の、これらの参照番号に従った順序にしたリストは、以下の「参考文献」の表題の節に見出され得る。これらの刊行物の各々は、本明細書中に参考として援用される）。
【０００４】
現在の窒化物ベースのデバイスは、極性［０００１］ｃ方向に沿って成長したヘテロ構造を用い、成長方向に対して平行な強い静電場の形成を生じる。参考文献１〜７を参照のこと。「一体型（ｂｕｉｌｔ−ｉｎ）」静電場は、ｃ−平面（０００１）窒化物構造内の表面および界面における分極不連続性に関連する一定のシート電荷により生じる。
【０００５】
これらの分極誘導性電場は、現在の最新技術の光電子窒化物デバイスおよび電子窒化物デバイスの性能に影響を与える。例えば、分極場は、量子井戸（ＱＷ）構造における電子およびホールの波動関数を空間的に分離し、それによって、ＱＷベースのデバイス（例えば、レーザーダイオードおよび発光ダイオード（ＬＥＤ））におけるキャリアの再結合効率を減少させる。さらに、分極場は、窒化物ヘテロ構造を用いるトランジスタ構造において大きな可動シート電荷密度を誘導する。全分極における不連続性は、対応する界面または表面において一定のシート電荷の形成を生じる。
【０００６】
非極性ウルツ窒化物半導体フィルムのエピタキシャル成長は、窒化物の量子構造における分極誘導性電場の効果を排除する有望な手段を提供する。上記の関連の出願において、非極性
【０００７】
【数１】
2015061818.tif 000003
ａ平面ＧａＮ膜（本明細書中で、ａ−ＧａＮと呼ばれる）は、金属有機化学蒸着（ＭＯＣＶＤ）によって、
【０００８】
【数２】
2015061818.tif 000004
ｒ平面サファイア基板上で成長された。参考文献１３を参照のこと。しかし、これらの膜に存在するスレッディング転位密度は、約２．６×１０１０ｃｍ−２であると決定されている。
【０００９】
非極性窒化物層の利点を十分に理解するために、エピタキシャル膜の質の改良が必要であり、特に、転位密度の低減が必要である。詳細には、これらの膜の結晶の質を改良することは、分極誘導性電場を伴わずに作動する高性能窒化物デバイスの実現に必須である。
【００１０】
種々の技術が示されているが、転位の低減は、横方向に過剰成長した極性ＧａＮ膜において広範に研究されている。参考文献８〜１１を参照のこと。種々の横方向過剰成長技術により得られる低転位密度基板は、窒化物ベースのオプトエレクトロニクスの顕著な性能、もっとも注目すべきは、長寿命の持続波ＩｎＧａＮレーザーダイオードを直接的に担っている。参考文献１２を参照のこと。
【００１１】
横方向過剰成長技術は、従来技術において周知である。例えば横方向過剰成長技術は、極性ｃ平面（０００１）ＧａＮ膜の転位低減について徹底的に研究されている。特定の過剰成長技術としては、横方向エピタキシャル過剰成長（ＬＥＯ）（これはまた、エピタキシャル横方向過剰成長（ＥＬＯまたはＥＬＯＧ）としても公知である）、およびＰＥＮＤＥＯ（登録商標）エピタキシーが上げられる。これらのプロセスの間の差に関わらず、転位の低減は、一般的な機構、主に、マスクブロッキングおよび転位湾曲によって達成される。参考文献１１および１９を参照のこと。
【００１２】
しかし、本発明は、ＧａＮ膜のためのこれらの方法の新規な適用である。詳細には、本発明は、ａ−ＧａＮシード層を使用するＬＥＯ法を記載し、これはスレッディング転位低減を達成する。低転位密度ａ−ＧａＮは、高性能分極誘導性場を含まない（Ａｌ，Ｂ，Ｉｎ，Ｇａ）Ｎベースのデバイスのための緩衝層として使用され得る。
【発明の概要】
【課題を解決するための手段】
【００１３】
本発明は、例えば、以下を提供する：
（項目１）
非極性のａ平面窒化ガリウム薄膜において、螺旋転位密度を減少する方法であって、以下の工程
（ａ）非極性ａ平面窒化ガリウム薄膜上に誘電性再成長マスク堆積する工程；
（ｂ）堆積された該マスクをパターン化する工程；および
（ｃ）選択的な再成長を行い、該パターン化マスクに基づく過剰成長を達成する工程、
を包含する、方法。
（項目２）
上記非極性ａ平面窒化ガリウム薄膜がシード層を含む、項目１に記載の方法。
（項目３）
上記堆積する工程が、プラズマ増強化学蒸着（ＰＥＣＶＤ）によって、上記非極性ａ平面窒化ガリウム薄膜上に誘電性再成長マスクを堆積する工程を包含する、項目１に記載の方法。
（項目４）
上記堆積されたマスクが、種々の結晶学的方向に方向付けられた長く狭いストライプの開口部でパターン化される、項目１に記載の方法。
（項目５）
上記過剰成長が、横方向過剰成長した、ストライプを形成した窒化ガリウムを含む、項目１に記載の方法。
（項目６）
上記行う工程は、上記窒化ガリウムの選択的な再成長を行い、パターン化マスクに基づく過剰成長を達成する工程を包含し、そして上記窒化ガリウムが、垂直な成長方向に対して垂直な方向でマスク中で横方向過剰成長する前に、該マスク中の開口部を通って垂直に初めに成長する、項目１に記載の方法。
（項目７）
上記横方向過剰成長領域が、上記マスク中の開口部を通って垂直に成長する領域と比較して、減少した転位密度を含む、項目６に記載の方法。
（項目８）
上記転位が、成長フィルムへの垂直方向の転位の広がりをブロックするマスクによって過剰成長領域が減少される、項目７に記載の方法。
（項目９）
上記転位が、垂直な成長から横方向成長までの移行を介して転位の屈曲によって過剰成長領域が減少される、項目７に記載の方法。
（項目１０）
上記過剰成長が、横方向エピタキシャルな過剰成長を使用して行われる、項目１に記載の方法。
（項目１１）
上記過剰成長が、以下：片持ちばりエピタキシー、二重横方向エピタキシャル過剰成長（ｄｏｕｂｌｅ  ｌａｔｅｒａｌ  ｅｐｉｔａｘｉａｌ  ｏｖｅｒｇｒｏｗｔｈ：二重ＬＥＯ）およびＳｉＮナノマスキングからなる群から選択される方法を使用して行われる、項目１に記載の方法。
（項目１２）
項目１に記載の方法を使用して作製されたデバイス。
（発明の要旨）
非極性
【００１４】
【数３】
2015061818.tif 000005
ａ−平面ＧａＮ薄膜の横方向エピタキシャル過剰成長は、ＧａＮ膜におけるスレッディング転位を低減する。第１に、薄いパターン化誘電性マスクが、シード層に適用される。第２に、選択的エピタキシャル再成長が実施されて、パターン化マスクを基礎として横方向過剰成長ベースが達成される。再成長の際、ＧａＮ膜は、最初に、誘電性マスク中の開口部を通って垂直方向に成長し、その後、この垂直成長方向に対して垂直の方向でこのマスクを横方向に過剰成長させる。スレッディング転位は、（１）成長中の膜に向かう垂直方向の転位の伝達をブロックするマスク、および（２）垂直から横方向への成長の移行による転位の湾曲によって、過剰成長領域において低減される。
【００１５】
ここで、図面が参照される。図面において、類似の参照番号は、全体にわたって、対応する部品を表す。
【図面の簡単な説明】
【００１６】
【図１】図１は、本発明の好ましい実施形態に従う、平面ヘテロエピタキシャル「シード」層の横方向過剰成長によるａ−ＧａＮにおけるスレッディング転位密度を低減するための工程を示すフローチャートである。
【図２】図２は、ａ−ＧａＮ  ＬＥＯワゴンホイールパターンの半分を示す平面走査電子顕微鏡（ＳＥＭ）画像写真である。
【図３】図３（ａ）、（ｂ）および（ｃ）は、それぞれ、
【数４】
2015061818.tif 000006
に対して平行に配向された３つのストライプの傾けられた図を含む一連のＳＥＭ画像である。
【図４】図４（ａ）、（ｂ）および（ｃ）は、
【数５】
2015061818.tif 000007
ストライプの断面ＴＥＭ画像である。
【図５】図５（ａ）、（ｂ）および（ｃ）は、
【数６】
2015061818.tif 000008
に対して平行に配向されたストライプの平面多色ＣＬ画像であり、一方、図５（ｄ）は、図５（ａ）、（ｂ）および（ｃ）の結晶学的配向を示す。
【発明を実施するための形態】
【００１７】
（発明の詳細な説明）
以下の好ましい実施形態の説明において、添付の図面に対して参照がなされる。この図面は、本明細書の一部を形成し、そしてこの図面において、例として、本発明が実施され得る特定の実施形態が説明され得る。本発明の範囲から逸脱することなく、他の実施形態が利用され得、そして構造的変化がなされ得ることが、理解されるべきである。
【００１８】
（概説）
本発明は、ａ−ＧａＮにおけるスレッディング転位密度を、平面ヘテロエピタキシャル「シード」層の横方向過剰成長によって低減する。横方向過剰成長技術は、２つのＭＯＣＶＤ成長（最初のヘテロエピタキシャル成長および横方向過剰成長を構成する再成長）の間の処理工程を必要とする。第１に、薄いパターン化された誘電性マスクが、シード層に適用される。再成長の際、ＧａＮは、最初に、この誘電性マスク中の開口部を通って垂直に成長し、その後、この垂直成長方向に対して垂直の方向で、このマスクを横方向に過剰成長させる。適切なマスクおよび再成長条件を用いて、転位密度が、このマスク中の開口部を通って垂直に成長した領域と比較して、横方向過剰成長領域において低減される。転位は、（１）成長中の膜に向かう垂直方向の転位の伝達をブロックするマスク、および（２）垂直から横方向への成長の移行による転位の湾曲によって、過剰成長領域において低減される。
【００１９】
（プロセス工程）
図１は、本発明の好ましい実施形態に従う、平面ヘテロエピタキシャル「シード」層の横方向過剰成長によるａ−ＧａＮにおけるスレッディング転位密度を低減するための工程を示すフローチャートである。
【００２０】
ブロック１００は、同時係属中の、同一人に譲渡された米国仮特許出願番号６０／３７２，９０９（発明の名称「ＮＯＮ−ＰＯＬＡＲ  ＧＡＬＬＩＵＭ  ＮＩＴＲＩＤＥ  ＢＡＳＥＤ  ＴＨＩＮ  ＦＩＬＭＳ  ＡＮＤ  ＨＥＴＥＲＯＳＴＲＵＣＴＵＲＥ  ＭＡＴＥＲＩＡＬＳ」、２００２年４月１５日出願、Ｍｉｃｈａｅｌ  Ｄ．Ｃｒａｖｅｎ，Ｓｔａｃｉａ  Ｋｅｌｌｅｒ，Ｓｔｅｖｅｎ  Ｐ．ＤｅｎＢａａｒｓ，Ｔａｌ  Ｍａｒｇａｌｉｔｈ，Ｊａｍｅｓ  Ｓ．Ｓｐｅｃｋ，Ｓｈｕｊｉ  Ｎａｋａｍｕｒａ，およびＵｍｅｓｈ  Ｋ．Ｍｉｓｈａｒａ、代理人文書番号３０７９４．９５−ＵＳ−Ｕ１）、ならびに同時係属中の、同一人に譲渡された米国特許出願番号−−／−−−，−−−、発明の名称「ＮＯＮ−ＰＯＬＡＲ  Ａ−ＰＬＡＮＥ  ＧＡＬＬＩＵＭ  ＮＩＴＲＩＤＥ  ＴＨＩＮ  ＦＩＬＭＳ  ＧＲＯＷＮ  ＢＹ  ＭＥＴＡＬＯＲＧＡＮＩＣ  ＣＨＥＭＩＣＡＬ  ＶＡＰＯＲ  ＤＥＰＯＳＩＴＩＯＮ」、本願と同日に出願、Ｍｉｃｈａｅｌ  Ｄ．ＣｒａｖｅｎおよびＪａｍｅｓ  Ｓ．Ｓｐｅｃｋ、代理人文書番号３０７９４．１００−ＵＳ−Ｕ１）（これらの出願の両方は、本明細書中で参考として援用される）に記載されるように、ＭＯＣＶＤによって、
【００２１】
【数７】
2015061818.tif 000009
ｒ平面サファイア基板上における、非極性
【００２２】
【数８】
2015061818.tif 000010
ａ平面ＧａＮ薄膜の成長を表す。ヘテロエピタキシャル成長した非極性
【００２３】
【数９】
2015061818.tif 000011
ａ平面ＧａＮ薄膜は、本発明の横方向過剰成長のための「シード層」を含む。
【００２４】
ブロック１０２は、非極性
【００２５】
【数１０】
2015061818.tif 000012
ａ平面ＧａＮフィルム上に、プラズマ増強化学的蒸着堆積（ＰＥＣＶＤ）を介して誘電性再成長マスク（ｄｉｅｌｅｃｔｒｉｃ  ｒｅｇｒｏｗｔｈ  ｍａｓｋ）を堆積させる工程を示す。好ましい実施形態において、このマスクは、２００ナノメートル（ｎｍ）のＳｉＯ２から構成されるが、これに限定されない。
【００２６】
ブロック１０４は、堆積されたマスクをパターン化する工程を表し、ここで、このパターンは、従来の光リソグラフィー技術および緩衝化されたフッ化水素酸を用いる湿式エッチングを使用してＳｉＯ２に移される。好ましくは、堆積されたマスクは、種々の結晶学的方向で配向された長く、狭いストライプ開口部によりパターン化される。
【００２７】
マスクをパターン化した後、ブロック１０６は、溶媒を使用してサンプルを洗浄する工程を表す。
【００２８】
ブロック１０８は、選択的エピタキシャル再成長を実施して、パターン化されたマスクに基づく横方向過剰成長を達成する工程を表し、ここで、窒化ガリウムは、初期はマスクにおける開口部を通って垂直に成長し、その後、垂直な成長方向に対して垂直な方向でマスクを横方向に過剰成長させる。転位密度は、マスクにおける開口部を通って垂直に成長する領域と比較して、垂直に過剰成長した領域において減少される。さらに成長フィルムへの垂直方向での転位の広がりをブロックするマスクによって、および、垂直から横方向への成長の移行による転位の屈曲によって、転位は過剰成長領域において減少される。
【００２９】
好ましくは、ブロック１０８は、サファイア基板上でのヘテロエピタキシャル成長に使用される条件と同じ反応器条件（すなわち、約１１００℃成長温度。約１３００Ｖ／ＩＩＩ速度、および約０．１気圧（ａｔｍ）成長圧力）を使用するが、改変された条件が使用され得る。
【００３０】
ブロック１１０は、得られる横方向過剰成長を表し、ここで、この横方向過剰成長は、基礎となるマスクパターンによって決定されるように、ストライプを形成した横方向に過剰成長したＧａＮを含む。過剰成長ストライプ形態学は、マスクストライプの結晶学的配向に依存する。例えば、
【００３１】
【数１１】
2015061818.tif 000013
に対して整列されたストライプは、矩形の断面を有し、そして、過剰成長領域においてかなりの転位の減少を示す。
【００３２】
この方法を使用して製造され得る可能なデバイスとしては、レーザーダイオード（ＬＤ）、発光ダイオード（ＬＥＤ）、共鳴空洞ＬＥＤ（ＲＣ−ＬＥＤ）、垂直空洞表面発光レーザー（ＶＣＳＥＬ）、高電子移動度トランジスタ（ＨＥＭＴ）、ヘテロ接合双極トランジスタ（ＨＢＴ）、ヘテロ接合場効果トランジスタ（ＨＦＥＴ）、ならびにＵＶ光検出器および近ＵＶ光検出器が挙げられる。
【００３３】
（実験結果）
横方向エピタキシャル過剰成長が、非極性
【００３４】
【数１２】
2015061818.tif 000014
ａ平面ＧａＮフィルムの螺旋転位（ｔｈｒｅａｄｉｎｇ  ｄｉｓｌｏｃａｔｉｏｎ）密度を首尾良く減少させたという実験結果が、見出された。この節では、形態学および欠損減少の結晶学的ストライプ配向に対する依存性を報告する。
【００３５】
［０００１］および
【００３６】
【数１３】
2015061818.tif 000015
に沿って整列されたストライプは、最も好ましいａ平面ＧａＮ  ＬＥＯストライプ配向であり、良く整えられた（ｗｅｌｌ−ｂｅｈａｖｅｄ）対称的な形態学を保有する。マスクブロッキングを介する螺旋転位減少を、最適な矩形断面を有する
【００３７】
【数１４】
2015061818.tif 000016
ストライプに対する透過電子顕微鏡（ＴＥＭ）によって観察した。カソードルミネセンス（ＣＬ）研究は、ウィンドウ領域と比較して過剰成長領域に対して増加した発光を示した。これらのストライプの横方向過剰成長の程度は、垂直ｃ平面サイドウォールの反体の極性に起因して非対称的であった。逆に、螺旋転位は、同時に存在する曲がったかつ垂直な
【００３８】
【数１５】
2015061818.tif 000017
面を保有する［０００１］ストライプの対称的な過剰成長領域に広がった。
【００３９】
ストライプの形態学をＪＥＯＬ  ６３００ＴＭ場放射走査電子顕微鏡（ＦＥ−ＳＥＭ）を使用し、５ｋＶで操作して観察した。横方向過剰成長の微小構造を、ＪＥＯＬ  ２０００ＦＸＴＭ透過電子顕微鏡（ＦＥ−ＳＥＭ）を使用し２００ｋＶで操作して、断面において研究した。カソードルミネセンス（ＣＬ）画像を、室温でＪＥＯＬ  ６３００ＴＭ  ＦＥ−ＳＥＭに装着されたＧａｔａｎ  ＭｏｎｏＣＬＴＭを使用して得、そして横方向過剰成長ストライプからのルミネセンスの空間マップを提供した。
【００４０】
横方向に過剰成長したｃ平面ＧａＮについて示されるように、マスクストライプ開口部の結晶学的配向は、これゆえに、横方向過剰成長の特徴を形成する面を記載する。参考文献１４を参照のこと。横方向に過剰成長したａ−ＧａＮの配向依存性を調査するために、ＳｉＯ２マスクを「ワゴンホイール」設計を形成する矩形マスク開口部（ウィンドウ）の任意のアレイによりパターン化した。ワゴンホイールパターンを作製するウィンドウは、５μｍ幅および５°間隔で配向し、その結果、結晶学的マスク配向の範囲は、単一のＭＯＣＶＤ成長を実行することで分析し得た。この実験設計は、線形マスク開口部から横方向に過剰成長したｃ−平面ＧａＮの初期調査に使用した設計と類似する。参考文献１４および１５を参照のこと。
【００４１】
図２は、ａ−ＧａＮ  ＬＥＯワゴンホイールパターンの半分を示す平面図操作電子顕微鏡（ＳＥＭ）画像モンタージュである。この角度は、０°がＧａＮ  ｃ−軸［０００１］に対応するワゴンホイールパターンへの参照を容易にするように含まれる。（ｃ−ＧａＮ表面に対して）ａ−ＧａＮ表面の減少した対称性は、図２に示されるストライプ配向依存性において明らかである。この図は、単一のワゴンホイールパターンの１８０°図である。主に、この平面図ＳＥＭ画像は、横方向過剰成長が、全ての可能なストライプ配向に対して生じたことを示す。より近くで検査する際に、３つのストライプ配向は、切子面にされたサイドウォールを伴うことなく均一の形態学を有し：［０００１］に対して平行、ＧａＮ  ｃ−軸から４５°離れている、およびＧａＮ  ｃ−軸に対して垂直方向（
【００４２】
【数１６】
2015061818.tif 000018
方向に対して平行）。ｃ−軸から４５°離れて配向したストライプは、
【００４３】
【数１７】
2015061818.tif 000019
ストライプとして指標とされる。なぜなら、この結晶学的方向は、ｃ−軸との角度を４６．８°にするためである。図２は、［０００１］から
【００４４】
【数１８】
2015061818.tif 000020
まで変化したストライプ配向のように、ストライプ幅が、最大幅がｃ−軸から７０°離れて整列したストライプに達するまで増加したことを示す。この最大に達した後に、ストライプ幅は、
【００４５】
【数１９】
2015061818.tif 000021
に達するまで減少した。特定の結晶学的指標付けは、ｃ−ＧａＮと比較して、このフィルム／基板系の減少した対称性に起因して、この説明全体を通して一致して使用されることに留意のこと。
【００４６】
ａ−ＧａＮ  ＬＥＯ形態学に対するストライプ配向の効果を明確に観察するために、さらなる斜視図が必要である。図３（ａ）、（ｂ）および（ｃ）は、それぞれ［０００１］、
【００４７】
【数２０】
2015061818.tif 000022
に対して平行に配向した３つのストライプの曲がった図による一連のＳＥＭ画像である。ここで、これらの画像は、図２における０°、４５°、および９０°の配向標識に対応する（そして、５５μｍに相当するスケールバーを有する）。
【００４８】
使用される成長条件について、［０００１］および
【００４９】
【数２１】
2015061818.tif 000023
のストライプは、曲がったサイドウォールおよび垂直なサイドウォールの種々の組み合わせを有した。特に、対称的な形態学を［０００１］ストライプについて観察し、一方、
【００５０】
【数２２】
2015061818.tif 000024
ストライプは、１つの微小切子面垂直
【００５１】
【数２３】
2015061818.tif 000025
サイドウォールおよび１つの曲がった
【００５２】
【数２４】
2015061818.tif 000026
サイドウォールを有する非対称的な形態学を有した。［０００１］ストライプは、
【００５３】
【数２５】
2015061818.tif 000027
平面の同じ結晶学的ファミリーからの同時に存在する垂直面および曲がった面を有した。逆に、
【００５４】
【数２６】
2015061818.tif 000028
ストライプは、垂直な（０００１）基礎平面サイドウォールを有する矩形断面を有した。全体的に、［０００１］配向および
【００５５】
【数２７】
2015061818.tif 000029
ストライプ配向は、均一で対称的な形態学を生じた。
【００５６】
図４（ａ）、（ｂ）および（ｃ）は、
【００５７】
【数２８】
2015061818.tif 000030
ストライプの断面ＴＥＭ画像であり、ここで、図４（ａ）は、非対称的な過剰成長領域における螺旋転位減少を示す。図４（ａ）において破線四角によって規定されるマスク縁部領域の拡大図が、図４（ｂ）
【００５８】
【数２９】
2015061818.tif 000031
ストライプおよび図４（ｃ）
【００５９】
【数３０】
2015061818.tif 000032
ストライプについて示される。この転位線は、ウィンドウ領域から［０００１］に沿って整列したストライプに対する過剰成長領域へ屈曲し、この間、転位屈曲は、
【００６０】
【数３１】
2015061818.tif 000033
ストライプについては観察されない。図４（ａ）、（ｂ）および（ｃ）は、種々の回折条件での明瞭場画像である：図４（ａ）ｇ＝
【００６１】
【数３２】
2015061818.tif 000034
、図４（ｂ）ｇ＝０００６、および図４（ｃ）ｇ＝
【００６２】
【数３３】
2015061818.tif 000035
。画像化されたストライプは、平行なストライプパターン（および、ワゴンホイールパターンではない）からのもであるが、類似の形態学をマスクストライプパターンに関わらず観察した。
【００６３】
螺旋転位（ｔｈｒｅａｄｉｎｇ  ｄｉｓｌｏｃａｔｉｏｎ：ＴＤ）の減少は、図４（ａ）に断面ＴＥＭ画像に示されるように、
【００６４】
【数３４】
2015061818.tif 000036
に沿って整列したＬＥＯストライプについて観察された。転位が、図４（ｂ）に示されるよに、横方向の過剰成長の方向へ屈曲することが観察されないので、マスクブロッキングは、主な転位減少機構である。
【００６５】
【数３５】
2015061818.tif 000037
ストライプと異なり、図４（ｃ）は、転位が［０００１］に沿って整列するストライプの過剰成長領域へと広がったことを示す。この転位屈曲の正確な起源は、未だ未知であるが、［０００１］ストライプ方向について曲げられた面の安定性は、重要な役割を果す。
【００６６】
ＴＤ減少に加えて、図４（ａ）は、
【００６７】
【数３６】
2015061818.tif 000038
ストライプに対する横方向過剰成長速度における非対称を明らかにする。極性のｃ平面サイドウォールの存在は、この非対称を説明する。ストライプ方向に対して垂直な極性軸で、１つのサイドウォールは、＋ｃ平面またはＧａ−面であり、一方、反対のサイドウォールは、−ｃ平面またはＮ−面である。予期されるように、Ｇａ−面サイドウォールは、成長条件に依存して約１０倍Ｎ−面サイドウォールよりも速く成長する。ｒサファイア上のａ−ＧａＮの極性は、収束性ビーム電子回折測定を使用して以前に測定されたことが記載される。参考文献１３を参照のこと。極性は、
【００６８】
【数３７】
2015061818.tif 000039
ストライプの横方向過剰成長にこのような有意な効果を有するので、図２および３において観察される非対称な形態学が、構造の低い対称性に関連し得る。
【００６９】
極性ＧａＮに対する横方向過剰成長の非対称性のさらなる証拠は、［０００１］、
【００７０】
【数３８】
2015061818.tif 000040
および
【００７１】
【数３９】
2015061818.tif 000041
のＬＥＯストライプの平面多色ＣＬ画像によって提供された。図５（ａ）、（ｂ）および（ｃ）は、［０００１］、
【００７２】
【数４０】
2015061818.tif 000042
および
【００７３】
【数４１】
2015061818.tif 000043
に対して平行に配向されたストライプの平面多色ＣＬ画像であり、一方、図５（ｄ）は、図５（ａ）、（ｂ）および（ｃ）に対して結晶学的方向を図示する。ＣＬ画像は、図３（ａ）、（ｂ）および（ｃ）におけるＳＥＭによって画像化されたストライプに直接的に対応して、図５（ａ）〜（ｃ）に示した（そして、５５μｍを示すスケールバーを有する）。各ストライプ方向内での斑点領域は、ＳｉＯ２マスクにおけるウィンドウを規定し、ＴＤは、ＬＥＯストライプの上面に妨げられずに延びる。このＣＬ特徴は、極性ＧａＮ  ＬＥＯストライプに観察された。参考文献１６〜１８を参照のこと。斑点領域は、［０００１］ストライプの全体の幅を横切って伸び、これは、このストライプの方向に対して横方向過剰成長領域への転位屈曲のＴＥＭ観察に対応する。図５（ａ）〜（ｃ）に示される［０００１］ストライプは、わずかな横方向過剰成長を有するにもかかわらず、同様の条件下で成長した幅広いストライプのＣＬ測定は、図４（ｃ）において観察される転位屈曲を確立した。
【００７４】
【数４２】
2015061818.tif 000044
ストライプの過剰成長領域からの均一なルミネセンスは、これらの領域が相対的にＴＤを含まないことを確認する。
【００７５】
【数４３】
2015061818.tif 000045
ストライプの横方向過剰成長速度に対する極性の効果がまた、明らかに観察される。
【００７６】
要約すると、非極性
【００７７】
【数４４】
2015061818.tif 000046
ａ平面ＧａＮフィルムのＬＥＯは、証明され、そしてＴＤ密度の減少が達成された。低対称性のａ−ＧａＮ表面は、結晶学的ストライプ整列に依存したＬＥＯストライプ形態学を示した。２つの主な方向（［０００１］および
【００７８】
【数４５】
2015061818.tif 000047
）は、均一な対称性ストライプ形態学を有することが観察され；
【００７９】
【数４６】
2015061818.tif 000048
ストライプは、垂直なサイドウォールを有し、一方、［０００１］ストライプは、同時に存在する垂直なサイドウォールおよび曲がったサイドウォールを有した。転位減少は、
【００８０】
【数４７】
2015061818.tif 000049
ストライプ中で達成され、一方、転位は、［０００１］ストライプの横方向過剰成長領域へと広がった。［０００１］と
【００８１】
【数４８】
2015061818.tif 000050
との間の方向（非対称性のストライプ形態学）が、観察された。非極性の横方向成長方向を有する［０００１］ストライプを除いて、全てのストライプは、非対称性の横方向成長速度を示した。継続中の研究は、非極性ＧａＮ  ＬＥＯの独特な構造的特性の調査を続ける。
【００８２】
（参考文献）
以下の参考文献が、本明細書中に参考として援用される：
【００８３】
【表１】
2015061818.tif 000051
【００８４】
【表２】
2015061818.tif 000052
【００８５】
【表３】
2015061818.tif 000053
（結論）
これは、発明の好ましい実施形態の説明を結論付ける。以下は、本発明を達成するための、いくつかの代替の実施形態を記載する。
【００８６】
横方向過剰成長技術の重大な局面は、誘電性のマスク特異性およびＭＯＣＶＤ再成長条件である。種々の誘電性材料、堆積技術およびパターン化方法を使用して、横方向過剰成長に有効なマスクを組みたて得る。さらに、マスクパターンの方向、設計および寸法を改変することは、後の横方向過剰成長の特性を最終的に決定する。転位減少を達成し、そしてマスクを完全に過剰成長するために横方向過剰成長の十分な制御は、必要であり、その結果、平面フィルムは再形成される。横方向過剰成長の特定の詳細（横方向〜垂直の成長速度比およびサイドウォール面の安定性を含む）は、ＭＯＣＶＤ再成長条件によって制御される。ＭＯＣＶＤ成長条件は、反応器に依存性であり、そして特定の反応器設計の間で変動し得る。成長温度、成長圧力、Ｖ／ＩＩＩ比、前駆体フロー、および原料のような条件における基礎的なバリエーションが、本発明の可能な改変である。
【００８７】
さらに、転位減少はまた、代替の過剰成長方法を使用して達成され得る。例えば、片持ちばりエピタキシー、二重横方向エピタキシャル過剰成長（ｄｏｕｂｌｅ  ｌａｔｅｒａｌ  ｅｐｉｔａｘｉａｌ  ｏｖｅｒｇｒｏｗｔｈ：二重ＬＥＯ）およびＳｉＮナノマスキング技術は、横方向エピタキシャル過剰成長に対する代替として使用され得る。
【００８８】
さらに、非極性のａ平面ＧａＮ薄膜が、本明細書中に記載されるが、同じ技術が、非極性のｍ平面ＧａＮ薄膜に対して適用可能である。さらに、非極性のＩｎＮ薄膜、ＡｌＮ薄膜、およびＡｌＩｎＧａＮ薄膜が、ＧａＮ薄膜の代わりに使用され得る。
【００８９】
最後に、サファイア基板以外の基板が、非極性ＧａＮ成長のために使用され得る。これらの基板としては、炭化ケイ素、窒化ガリウム、ケイ素、酸化亜鉛、窒化ホウ素、アルミン酸リチウム、ニオブ酸リチウム、ゲルマニウム、窒化アルミニウム、およびガリウム酸リチウムが挙げられる。
【００９０】
要約すると、本発明は、螺旋転位減少を生じる非極性
【００９１】
【数４９】
2015061818.tif 000054
ａ平面ＧａＮシード層の横方向エピタキシャル過剰成長を記載する。第１に、薄いパターン化した誘電性マスクが、シード層に適用される。第２に、選択的なエピタキシャル再成長が行われ、パターン化マスクの横方向過剰成長が達成される。再成長の際に、ＧａＮフィルムは、垂直な成長方向に対して垂直な方向においてマスクを横方向過剰成長する前に、最初に誘電性マスクの開口部を通って垂直に成長する。螺旋転位は、（１）成長フィルムに対して垂直な転位の広がりをブロックするマスクおよび（２）垂直から横方向までの成長の移行による転位の屈曲によって過剰成長領域を減少する。
【００９２】
本発明の１つ以上の実施形態の上記説明は、例示および説明の目的で提供された。排他的であることも、本発明を開示された正確な形態に限定することも、意図されない。多くの改変およびバリエーションが、上記教示を考慮して、可能である。本発明の範囲は、この詳細な説明によって限定されるのではなく、本明細書に添付された特許請求の範囲によって限定されることが、意図される。
【図１】
2015061818.tif 000055
【図２】
2015061818.tif 000056
【図３】
2015061818.tif 000057
【図４】
2015061818.tif 000058
【図５】
2015061818.tif 000059